(57)【特許請求の範囲】
【請求項１】
水に不溶若しくは難溶な液体成分を乳化した筆記具用インク組成物であって、酸化セルロースを含むことを特徴とする筆記具用水性インク組成物。
【請求項２】
前記水に不溶若しくは難溶な液体成分が色材を含有することを特徴とする請求項１に記載の筆記具用水性インク組成物。
【請求項３】
３８３ｓｅｃ−１における粘度が５０ｍＰａ・ｓ以下、かつ、粘性指数ｎ値が０．５以下であることを特徴とする請求項１又は２に記載の筆記具用水性インク組成物。
【請求項４】
３．８３ｓｅｃ−１における粘度が１５００ｍＰａ・ｓ以下であることを特徴とする請求項３に記載の筆記具用水性インク組成物。
【請求項５】
請求項１〜４の何れか一つに記載の筆記具用水性インク組成物を搭載したことを特徴とする筆記具。
【発明の詳細な説明】
【技術分野】
【０００１】
本発明は、筆記具用水性インク組成物に関し、具体的には、水に不溶若しくは難溶な液体成分を乳化した水中油滴型（Ｏ／Ｗ）エマルションの状態で含まれる筆記具用水性インク組成物に関する。
【背景技術】
【０００２】
従来において、水に不溶若しくは難溶な液体成分を水中に乳化分散した水中油滴型（Ｏ／Ｗ）エマルションの状態で含まれる筆記具用水性インク組成物として、例えば、有機溶剤中に少なくとも着色材としての染料を溶解させた油性溶液から成る油性相及び少なくとも水を含む水性相から得られる水中油滴（Ｏ／Ｗ）型エマルションから成る水性ボールペン用インク組成物（例えば、特許文献１参照）や、着色剤としての油溶性染料と該染料を溶解し２０℃における水１００ｇへの溶解度が５ｇ以下の有機溶剤とから少なくともなる油性インキ成分と、乳化剤成分と、増粘剤としてのセルロース、水とから少なくともなり、前記油性インキ成分が水中に乳化分散されたボールペン用Ｏ／Ｗ型エマルションインキ組成物（例えば、特許文献２参照）が知られている。
【０００３】
しかしながら、上記特許文献１、２に記載される水中油滴（Ｏ／Ｗ）型エマルションからなる水性ボールペン用インク組成物などは、高剪断領域の粘度が高いと、インク成分が紙面に浸透せず表面に残りやすくなる。また、油性相（Ｏ相）は、揮発性が低い成分で構成されるため紙表面付近にとどまると描線乾燥性が低下するものとなる。これを防止するためにインク粘度を低く設定すると、油性成分の浸透により裏抜けが発生しやすく、また乳化安定性、ひいては保存安定性も低下するなどの課題がある。
このような水中油滴（Ｏ／Ｗ）型エマルションの状態で含まれる筆記具用水性インク組成物にあっては、理想的なレオロジー特性として、高剪断領域では粘度が低下しやすく、また剪断応力が取り除かれたときに素早く粘度が回復する〔粘性指数ｎ値（擬塑性を表す指標）が低い〕ことである。
【０００４】
一方、筆記具用インク組成物に用いられる剪断減粘性を示す増粘剤の中で、セルロース由来の天然系増粘剤としては、セルロースそのものを物理的に微細に加工したもので知られており、粉末セルロース、カルボキシメチルセルロース、発酵セルロース（バクテリアセルロース）、酸化セルロースなどが知られている。
上記特許文献２は、油性インキ成分が水中に乳化分散されたボールペン用Ｏ／Ｗ型エマルションインキ組成物にあって、増粘剤としてセルロースを用いるものであるが、上述の如く、裏抜けが発生しやすく、乳化安定性を含む保存安定性の他、描線乾燥性も低下するなどの課題があるのが現状である。
【０００５】
他方、酸化セルロースを用いた水性インク組成物としては、例えば、特定物性となる酸化セルロース（セルロース繊維）と、着色剤及び隠蔽剤の少なくとも一つと、水とを含有することを特徴とする水性インク組成物（例えば、特許文献３参照）や、酸化セルロースを０．０５〜１．５質量％含有し、Ｃａｓｓｏｎの式で導かれる極限粘度値が１０ｍＰａ・ｓ以下であることを特徴とする筆記具用水性インク組成物（例えば、特許文献４参照）などが知られている。
【０００６】
しかしながら、上記特許文献３及び４の酸化セルロースを含有する水性インク組成物は、従来の増粘・ゲル化剤よりも優れたものであるが、酸化セルロースを、Ｏ／Ｗ型エマルションインク組成物に利用できること、また、それを利用した場合の作用機構等についての記載や示唆等はないものである。
【先行技術文献】
【特許文献】
【０００７】
【特許文献１】特開２００９−２９２８７２号公報（特許請求の範囲、実施例等）
【特許文献２】特開２０１４−４７２４９号公報（特許請求の範囲、実施例等）
【特許文献３】特開２０１３−１８１１６７号公報（特許請求の範囲、実施例等）
【特許文献４】特開２０１５−６７７２２号公報（特許請求の範囲、実施例等）
【発明の概要】
【発明が解決しようとする課題】
【０００８】
本発明は、上記従来技術の課題及び現状に鑑み、これを解消しようとするものであり、高剪断領域では粘度が低下しやすく、また剪断が取り除かれたときに素早く粘度が回復し、しかも、裏抜け性もなく、描線乾燥性、保存安定性に優れた筆記具用水性インク組成物を提供することを目的とする。
【課題を解決するための手段】
【０００９】
本発明者は、上記従来の課題等に鑑み、鋭意研究を行った結果、水に不溶若しくは難溶な液体成分を乳化した筆記具用インク組成物であって、特定の成分を含むことにより、上記目的の筆記具用水性インク組成物が得られることを見出し、本発明を完成するに至ったのである。
【００１０】
すなわち、本発明は、次の（１）〜（５）に存する。
（１）  水に不溶若しくは難溶な液体成分を乳化した筆記具用インク組成物であって、酸化セルロースを含むことを特徴とする筆記具用水性インク組成物。
（２）  前記水に不溶若しくは難溶な液体成分が色材を含有することを特徴とする上記（１）に記載の筆記具用水性インク組成物。
（３）  ３８３ｓｅｃ−１における粘度が５０ｍＰａ・ｓ以下、かつ、粘性指数ｎ値が０．５以下であることを特徴とする上記（１）又は（２）に記載の筆記具用水性インク組成物。
（４）  ３．８３ｓｅｃ−１における粘度が１５００ｍＰａ・ｓ以下であることを特徴とする上記（１）〜（３）の何れか一つに記載の筆記具用水性インク組成物。
（５）  上記（１）〜（４）の何れか一つに記載の筆記具用水性インク組成物を搭載したことを特徴とする筆記具。
【発明の効果】
【００１１】
本発明によれば、高剪断領域では粘度が低下しやすく、また、剪断応力が取り除かれたときに素早く粘度が回復し、しかも、裏抜け性もなく、描線乾燥性、保存安定性に優れた筆記具用水性インク組成物が提供される。
【発明を実施するための形態】
【００１２】
以下に、本発明の実施形態を詳しく説明する。
本発明の筆記具用水性インク組成物は、水に不溶若しくは難溶な液体成分を乳化した水性インク組成物であって、酸化セルロースを含むことを特徴とするものである。
本発明の水に不溶若しくは難溶な液体成分を乳化した水性インク組成物は、水に不溶若しくは難溶な液体成分となる油滴（油性溶液）が水（水性溶液）に分散している水中油滴型の構成を有する。以下に、本発明の筆記具用水性インク組成物の各成分を詳細に説明する。
【００１３】
〈水に不溶若しくは難溶な液体成分〉
本発明に用いる水に不溶若しくは難溶な液体成分としては、例えば、ベンジルアルコール、ベンジルグリコール、エチレングリコールモノフェニルエーテル、エチレングリコールモノベンジルエーテル、プロピレングリコールモノフェニルエーテル、ジエチレングリコールモノフェニルエーテル、ジプロピレングリコールモノフェニルエーテル、アルキルスルフォン酸フェニルエステル、フタル酸ブチル、フタル酸エチルヘキシル、フタル酸トリデシル、トリメリット酸エチルヘキシル、ジエチレングリコールジベンゾエート、ジプロピレングリコールジベンゾエート、トリメリット酸トリ２−エチルヘキシル、キシレン、トルエン、スクワランオイル、シリコンオイルなどのオイル系液体等が挙げられる。
特に、これらの中で、作業性、乳化安定性の点から、好ましくは、ベンジルアルコール、ベンジルグリコール、プロピレングリコールモノフェニルエーテル、ジプロピレングリコールジベンゾエート、トリメリット酸トリ２−エチルヘキシル、アルキルスルフォン酸フェニルエステルが望ましい。
【００１４】
上記水に不溶若しくは難溶な液体成分を含む油性相は、色材を少なくとも含有することが好ましい。
本発明に用いることができる色材としては、上述した水に不溶若しくは難溶な液体成分に溶解するものであれば特に限定されず、例えば、一般的な油性インク組成物に使用されているいずれの染料も使用することができる。
用いることができる染料としては、通常の染料インク組成物に用いられる直接染料、酸性染料、塩基性染料、媒染・酸性媒染染料、酒精溶性染料、アゾイック染料、硫化・硫化建染染料、建染染料、分散染料、油溶染料、食用染料、金属錯塩染料、造塩染料、樹脂に染料を染着した染料等の中から任意のものを使用することができる。これらの中で、上記水に不溶若しくは難溶な液体成分に溶解しやすい造塩染料等のアルコール可溶染料、油溶染料等が、溶解性、乳化物の安定性の面から好ましい。
具体的に用いることができる造塩染料としては、例えば、バリファーストカラー（オリエント化学工業社製）、アイゼンスピロン染料、アイゼンＳＯＴ染料（保土谷化学工業社製）等が挙げられる。
これらの色材の含有量は、油性相側インク（油性溶液成分）総量の３０〜７０質量％（以下、単に「％」という）の範囲となることが好ましく、特に好ましくは、インク総量の４０〜６０％の範囲である。
【００１５】
本発明の筆記具用水性インク組成物を調製するための油性相には、粘度を調整するため、樹脂を用いることができる。前記油性溶液の粘度は、乳化剤を含まない状態で２５℃、剪断速度３．８３−１において１０００〜１,０００,０００ｍＰａ・ｓが好ましい。
この粘度が、１０００ｍＰａ・ｓ未満であると、筆記にガリツキ感が生じる上、乳化物の安定性に難があり、一方、１，０００，０００ｍＰａ・ｓを超えると重い筆感となり、ボールペンのインク組成物としては好ましくない。２５℃、剪断速度３．８３−１において３，０００〜５００，０００ｍＰａ・ｓの範囲が特に好ましい。
【００１６】
用いることができる樹脂としては、例えば、ケトン樹脂、スルホアミド樹脂、マレイン酸樹脂、エステルガム、キシレン樹脂、アルキッド樹脂、フェノール樹脂、ロジン、ポリビニルピロリドン、ポリビニルブチラール、ポリビニルアルコール、アクリル系樹脂、メラミン系樹脂等の天然及び合成樹脂の１種又は２種以上を用いることができる。
【００１７】
前記油性溶液の色材及びその他の添加物の量は、固形分濃度として全油性溶液の質量基準で３０〜７０％であることが好ましい。固形分濃度が、３０％未満であると、着色力に難があり、７０％を超えると染料の溶解が困難となり、筆記具用インク組成物としては好ましくない。固形分濃度が４０％〜６０％の範囲が特に好ましい。
【００１８】
一方、本発明における水性相は水（精製水、イオン交換水、蒸留水、純水など）を溶剤とする水溶液である。
また、水性相には、低温時でのインキ凍結防止や、ペン先でのインキ乾燥防止などを目的とする添加剤を含むことができ、具体的には、エチレングリコール、ジエチレングリコール、トリエチレングリコール、プロピレングリコール、ポリエチレングリコール、１，３−ブチレングリコール、チオジエチレングリコール、グリセリン等のグリコール類や、エチレングリコールモノメチルエーテル、ジエチレングリコールモノメチルエーテルなどが挙げられ、単独或いは混合して使用することができる。その使用量は、水性相の質量基準で、０〜５０％、好ましくは０〜３０％である。５０％以上添加すると乳化物の安定性に不具合を起こす。
【００１９】
本発明において、上記水性相に上述の油性溶液と混合して、安定なエマルションを形成するために乳化剤を用いることが好ましい。
用いることができる乳化剤としては、例えば、ポリオキシエチレンジスチレン化フェニルエーテル、ポリオキシエチレンモノスチレン化フェニルエーテル、ポリオキシエチレンクミルフェニルエーテル等の多環フェニル型非イオン界面活性剤及びその硫酸塩等のイオン性界面活性剤、ポリオキシエチレンアルキルフェニルエーテル等のアルキルフェノール型非イオン性界面活性剤、ポリオキシエチレン硬化ひまし油、ポリオキシエチレンアルキル（Ｃ１０〜Ｃ１８）エステル等の直鎖炭化水素型非イオン性界面活性剤、ソルビタン誘導体等が挙げられる。
これらの中で、乳化のしやすさ、安定性の面から、好ましくは、ポリオキシエチレンジスチレン化フェニルエーテル、ポリオキシエチレンモノスチレン化フェニルエーテル、ポリオキシエチレンクミルフェニルエーテルの使用が望ましい。
これらの乳化剤の含有量は、油性溶液の質量基準で５〜１５０％であることが好ましく、１０〜１００％であることが最も好ましい。
【００２０】
上記乳化剤以外に、本発明の効果を損なわない範囲で水性相側には筆記具用水性インク組成物に通常使用される各種の添加剤、例えば、分散剤、ｐＨ調整剤、防錆剤、防腐剤、潤滑剤、保湿剤等の他、カーボンブラックなどの顔料、スチレンアクリル樹脂などの水溶性樹脂などを含有することができる。
【００２１】
＜酸化セルロース＞
本発明に用いる酸化セルロースは、セルロースＩ型結晶構造を有すると共に、セルロース〔（Ｃ６Ｈ１０Ｏ５）ｎ：多数のβグルコース分子がグリコシド結合により直鎖状に重合した天然高分子〕を構成するβグルコースの水酸基（−ＯＨ基）の一部がアルデヒド基（−ＣＨＯ）およびカルボキシル基（−ＣＯＯＨ基）の少なくとも一つの官能基で変性したものであれば特に限定されず、例えば、上記βグルコースの少なくともＣ６位の水酸基（−ＯＨ基）を酸化しアルデヒド基（−ＣＨＯ）およびカルボキシル基（−ＣＯＯＨ基）に変性したものが挙げられる。
【００２２】
本発明に用いる酸化セルロースは、Ｉ型結晶構造を有する天然物由来のセルロース固体原料を表面酸化し、ナノサイズにまで微細化した繊維である。一般に、原料となる、天然物由来のセルロースは、ほぼ例外なくミクロフィブリルと呼ばれるナノファイバーが多束化して高次構造を取っているため、そのままでは容易にはナノサイズにまで微細化して分散させることができないものである。本発明の酸化セルロースでは、セルロース繊維の水酸基の一部を酸化しアルデヒド基およびカルボキシル基を導入し、ミクロフィブリル間の強い凝集力の原動となっている表面間の水素結合を弱めて、分散処理し、ナノサイズにまで微細化したものである。
【００２３】
本発明では、上記物性の酸化セルロースを用いることで、本発明の効果を発揮できるものであり、好ましくは、酸化セルロースの数平均繊維径が２〜１５０ｎｍとなるものが望ましい。
分散安定性の点から、更に好ましくは、数平均繊維径が３〜８０ｎｍとなるものが望ましい。この酸化セルロースの数平均繊維径を２ｎｍ以上とすることにより、分散媒体としての機能を発揮せしめ、逆に数平均繊維径を１５０ｎｍ以下とすることにより、セルロース繊維そのものの分散安定性を更に向上させることができる。
本発明において、上記数平均繊維径は、例えば、次のようにして測定することができる。すなわち、セルロース繊維に水を加え希釈した試料を分散処理し、親水化処理済みのカーボン膜被覆グリッド上にキャストして、これを透過型電子顕微鏡（ＴＥＭ）で観察し、得られた画像から、数平均繊維径を測定算出することができる。
また、上記特定のセルロース繊維を構成するセルロースが、天然物由来のＩ型結晶構造を有することは、例えば、広角Ｘ線回折像測定により得られる回折プロファイルにおいて、２シータ＝１４〜１７°付近と、２シータ＝２２〜２３°付近の２つの位置に典型的なピークを持つことから同定することができる。
【００２４】
本発明に用いる酸化セルロースの製造は、例えば、天然セルロースを原料とし、水中においてＮ−オキシル化合物を酸化触媒とし、共酸化剤を作用させることにより該天然セルロースを酸化して反応物繊維を得る酸化反応工程、不純物を除去して水を含浸させた反応物繊維を得る精製工程、および水を含浸させた反応物繊維を溶媒に分散させる分散工程の少なくとも３つの工程により得ることができる。
【００２５】
上記酸化反応工程では、水中に天然セルロースを分散させた分散液を調製する。ここで、天然セルロースは、植物，動物，バクテリア産生ゲル等のセルロースの生合成系から単離した精製セルロースを意味する。より具体的には、針葉樹系パルプ、広葉樹系パルプ、コットンリンターやコットンリントのような綿系パルプ、麦わらパルプやバガスパルプ等の非木材系パルプ、ＢＣ、ホヤから単離されるセルロース、海草から単離されるセルロースなどを挙げることができるが、これに限定されるものではない。天然セルロースは好ましくは、叩解等の表面積を高める処理を施すと、反応効率を高めることができ、生産性を高めることができる。さらに、天然セルロースとして、単離、精製の後、ネバードライで保存していたものを使用するとミクロフィブリルの集束体が膨潤し易い状態であるため、やはり反応効率を高め、微細化処理後の数平均繊維径を小さくすることができ、好ましい。
反応における天然セルロースの分散媒は水であり、反応水溶液中の天然セルロース濃度は、試薬の十分な拡散が可能な濃度であれば任意であるが、通常、反応水溶液の重量に対して約５％以下である。
【００２６】
また、セルロースの酸化触媒として使用可能なＮ−オキシル化合物は数多く報告されている（「Ｃｅｌｌｕｌｏｓｅ」Ｖｏｌ．１０、２００３年、第３３５〜３４１ページにおけるＩ． Ｓｈｉｂａｔａ及びＡ． Ｉｓｏｇａｉによる「ＴＥＭＰＯ誘導体を用いたセルロースの触媒酸化：酸化生成物のＨＰＳＥＣ及びＮＭＲ分析」と題する記事）が、特にＴＥＭＰＯ（２，２，６，６−テトラメチル−１−ピペリジン−Ｎ−オキシル）、４−アセトアミド−ＴＥＭＰＯ、４−カルボキシ−ＴＥＭＰＯ、及び４−フォスフォノオキシ−ＴＥＭＰＯは水中常温での反応速度において好ましい。これらＮ−オキシル化合物の添加は触媒量で十分であり、好ましくは０．１〜４ｍｍｏｌ／ｌ、さらに好ましくは０．２〜２ｍｍｏｌ／ｌの範囲で反応水溶液に添加する。
【００２７】
共酸化剤として、次亜ハロゲン酸またはその塩、亜ハロゲン酸またはその塩、過ハロゲン酸またはその塩、過酸化水素、および過有機酸などが本発明において使用可能であるが、好ましくはアルカリ金属次亜ハロゲン酸塩、例えば、次亜塩素酸ナトリウムや次亜臭素酸ナトリウムである。次亜塩素酸ナトリウムを使用する場合、臭化アルカリ金属、たとえば臭化ナトリウムの存在下で反応を進めることが反応速度において好ましい。この臭化アルカリ金属の添加量は、Ｎ−オキシル化合物に対して約１〜４０倍モル量、好ましくは約１０〜２０倍モル量である。一般に共酸化剤の添加量は、天然セルロース１ｇに対して約０．５〜８ｍｍｏｌの範囲で選択することが好ましく、反応は約５〜１２０分、長くとも２４０分以内に完了する。
反応水溶液のｐＨは約８〜１１の範囲で維持されることが好ましい。水溶液の温度は約４〜４０℃において任意であるが、反応は室温で行うことが可能であり、特に温度の制御は必要としない。
【００２８】
精製工程においては、未反応の次亜塩素酸や各種副生成物等の反応スラリー中に含まれる反応物繊維と水以外の化合物を系外へ除去するが、反応物繊維は通常、この段階ではナノファイバー単位までばらばらに分散しているわけではないため、通常の精製法、すなわち水洗とろ過を繰り返すことで高純度（９９質量％以上）の反応物繊維と水の分散体とする。該精製工程における精製方法は遠心脱水を利用する方法（例えば、連続式デカンダー）のように、上述した目的を達成できる装置であればどんな装置を利用しても構わない。
こうして得られる反応物繊維の水分散体は絞った状態で固形分（セルロース）濃度としておよそ１０質量％〜５０質量％の範囲にある。この後の工程で、ナノファイバーへ分散させる場合は、５０質量％よりも高い固形分濃度とすると、分散に極めて高いエネルギーが必要となることから好ましくない。
【００２９】
さらに、本発明では、上述した精製工程にて得られる水を含浸した反応物繊維（水分散体）を溶媒中に分散させ分散処理を施すことにより、酸化セルロースの分散体を得ることができ、この分散体を乾燥させて用いる酸化セルロースとすることができる。
ここで、分散媒としての溶媒は通常は水が好ましいが、水以外にも目的に応じて水に可溶するアルコール類（メタノール、エタノール、イソプロパノール、イソブタノール、ｓｅｃ−ブタノール、ｔｅｒｔ−ブタノール、メチルセロソルブ、エチルセロソルブ、エチレングリコール、グリセリン等）、エーテル類（エチレングリコールジメチルエーテル、１，４−ジオキサン、テトラヒドロフラン等）、ケトン類（アセトン、メチルエチルケトン）やＮ，Ｎ−ジメチルホルムアミド、Ｎ，Ｎ−ジメチルアセトアミド、ジメチルスルホキサイド等を使用してもよい。また、これらの混合物も好適に使用できる。さらに、上述した反応物繊維の分散体を溶媒によって希釈、分散する際には、少しずつ溶媒を加えて分散していく、段階的な分散を試みると効率的にナノファイバーレベルの繊維の分散体を得ることができることがある。操作上の問題から、分散工程後の状態は粘性のある分散液あるいはゲル状の状態となるように分散条件を選択することができる。用いる酸化セルロースは、上記酸化セルロースの分散体でもよいものである。
なお、本発明で用いることができる酸化セルロースは、上記製造法などに限定されるものでなく、上記セルロースの水酸基（−ＯＨ基）の一部がアルデヒド基（−ＣＨＯ）およびカルボキシル基（−ＣＯＯＨ基）の少なくとも一つの官能基で変性したものであればその製造法は特に限定されるものではない。
【００３０】
本発明において、上記酸化セルロースの含有量（固形分量）は、筆記具用水性インク組成物中（全量）に対して、好ましくは、０．０５〜１．５％、更に好ましくは、０．１〜１．０％とすることが望ましい。
この酸化セルロースの含有量が０．０５％未満では、充分なレオロジー特性が得られず、本発明の効果を発揮することができず、一方、１．５％を超えると、粘度が高くなるため、インクの流動性が低下するので好ましくない。
【００３１】
本発明の水中油滴型となる筆記具用水性インク組成物中に占める油性相成分の割合は、質量％で１０〜５０％である。油性相成分の割合が１０％より小さいと、着色力、筆記性で満足な性能が得られないだけでなく、一般的にエマルションは希薄系では不安定であり、乳化物の安定性が損なわれるために好ましくない。また、油性相成分の割合が５０％より大きいと、流動性が損なわれて粘度上昇する結果、筆感が悪くなり、また油性インクに性質が近づくため、描線の裏抜け等の原因となり好ましくない。油性相成分の好ましい割合は、質量％で１０〜５０％であり、さらに好ましくは２０〜４０％である。
【００３２】
＜筆記具用水性インク組成物＞
本発明の筆記具用水性インク組成物の乳化方法は、種々の乳化方法、例えば、転相乳化方法、Ｄ相乳化方法、ＰＩＴ乳化方法、機械的な乳化方法を用いることができる。例えば、転相乳化方法においては、本発明の筆記具用用水性インク組成物は以下の工程により製造される。
ａ）水に不溶若しくは難溶な液体成分中で、少なくとも色材としての染料を含む油性溶液成分を攪拌して、固形分を溶解させる工程、
ｂ）水性溶液成分に乳化剤、酸化セルロースを加えて攪拌して溶解させる工程、
ｃ）上記工程ａ）で得られた油性溶液に、上記工程ｂ）で得られた水性溶液を徐々に添加して油中水滴型エマルション得る工程、
ｄ）攪拌しながら、さらに水性溶液を添加して相転移を経て水中油滴型エマルションを得る工程。
【００３３】
本発明において、油性溶液と水性溶液との攪拌混合は、例えば、混合撹拌機により各成分を均一に混合する方法や、ボールミル、ビーズミル、ロールミル、ホモミキサー、ディスパー、超音波分散機、高圧ホモジナイザー等の分散機を用いて各成分を分散混合する方法を用いることができる。このとき、油相成分と水性相成分とを同時に撹拌混合あるいは分散混合してもよく、また各成分を順次撹拌混合あるいは分散混合しても構わない。
【００３４】
本発明において、得られた筆記具用水性インク組成物は、筆記性の点、インクの安定性の点から、２５℃における３８３ｓｅｃ−１の粘度が５０ｍＰａ・ｓ以下、かつ粘性指数ｎ値が０．５以下であることが好ましく、更に好ましくは、３０ｍＰａ・ｓ以下、かつ粘性指数ｎ値が以上０．４以下であることが望ましい。
また、３．８３ｓｅｃ−１における粘度が１５００ｍＰａ・ｓ以下、更に好ましくは、８００ｍＰａ・ｓ以下、特に好ましくは２００ｍＰａ・ｓ以上６００ｍＰａ・ｓ以下であることが望ましい。
なお、本発明（後述する実施例等も含む）で規定する「粘性指数ｎ値」は、擬塑性を表す指標をいい、ニュートン・オストワルドの粘度式におけるずり速度と見かけ粘度の関係から算出した値である。
これらの各剪断速度における上記粘度値の範囲、粘性指数ｎ値の範囲の調整等は、用いる油性溶液の成分種及びその量、乳化剤種及びその量、酸化セルロースの量、乳化方法等を好適に組み合わせることにより調整することができる。
【００３５】
本発明の筆記具用水性インク組成物は、上記油性溶液、水性溶液、その他の各成分種を筆記具用（ボールペン用、マーキングペン用）インクの用途に応じて適宜組み合わせて、乳化等により各用途の筆記具用水性インク組成物を調製することができる。
本発明の筆記具用水性インク組成物は、ボールペンチップ、繊維チップ、フェルトチップ、プラスクチップなどのペン先部を備えたボールペン、マーキングペン等の筆記具に搭載される。
本発明におけるボールペンとしては、上記組成の筆記具用水性インク組成物を直径が０．１８〜２．０ｍｍのボールを備えたボールペン用インク収容体（リフィール）に収容すると共に、該インク収容体内に収容された水性インク組成物とは相溶性がなく、かつ、該水性インク組成物に対して比重が小さい物質、例えば、ポリブテン、シリコーンオイル、鉱油等がインク追従体として収容されるものが挙げられる。
用いる水性ボールペン体として、直径が上記範囲のボールを備えたものであれば、特に限定されず、特に、上記水性インク組成物をポリプロピレンチューブのインク収容管に充填し、先端のステンレスチップ（ボールは超鋼合金）を有するリフィールの水性ボールペンに仕上げたものが望ましい。
なお、ボールペン、マーキングペンの構造は、特に限定されず、例えば、軸筒自体をインク収容体として該軸筒内に上記構成の筆記具用水性インク組成物を充填したコレクター構造（インク保持機構）を備えた直液式のボールペン、マーキングペンであってもよいものである。
【００３６】
このように構成される本発明の筆記具用水性インク組成物では、乳化（Ｏ／Ｗ）インクに酸化セルロースを含有することで、従来における課題などを解消し、理想的なレオロジー特性を発揮し、安定化などの本発明の効果を実現することとなる。酸化セルロースを用いることにより、高剪断領域（３８３ｓ−１）における粘度値が低く、かつ低い粘性指数ｎ値が発現することにある。さらに低剪断領域（３．８３ｓ−１）の粘度を低くしても、同様の性質が発現することとなる。なお、通常のゲルインクでは低剪断領域の粘度を低く設定するとｎ値は高くなり、本発明の効果を発現しないものとなる。
本発明の筆記具用水性インク組成物によれば、高剪断領域では粘度が低下しやすく、また、剪断が取り除かれたときに素早く粘度が回復し、しかも、裏抜け性もなく、描線乾燥性、保存安定性に優れた筆記具用水性インク組成物が得られることとなる。
【実施例】
【００３７】
次に、実施例及び比較例により本発明を更に詳細に説明するが、本発明は下記実施例等に限定されるものではない。
【００３８】
〔実施例１〜５及び比較例１〜３〕
〈筆記具用水性インク組成物の調製〉
下記表１の欄に記載の油性溶液成分（水に不溶若しくは難溶な液体成分、色材）を攪拌しながら５０℃〜６０℃の温度に加温して、これらの成分を溶解させた。この油性溶液成分の粘度を下記方法で測定した。
一方、これとは別に乳化剤を加えた下記表１に記載の水性溶液成分〔水（精製水）、顔料、水溶性樹脂、水溶性溶剤〕を攪拌しながら溶解・分散させた。
次いで、上記油性溶液中に対して上記水性溶液を攪拌しながら徐々に添加することによって、Ｗ／ＯからＯ／Ｗに転相させて水中油滴型の乳化物を得た。その後、得られた各乳化物に下記表１に示す増粘剤（ヒドロキシエチルセルロース、カルボキシメチルセルロース、下記物性の酸化セルロース）、添加剤（リン酸エステル、トリエタノールアミン）を添加して高圧湿式メディアレス微粒化装置（吉田機械興業社製、ナノヴェイタ）を用いて撹拌条件（剪断力、圧力、撹拌時間）を適宜変動させて各筆記具用水性インク組成物を得た。
【００３９】
上記油性溶液成分の粘度、実施例１〜５及び比較例１〜３で得られた各筆記具用水性インク組成物の室温1ヶ月後の粘度、粘性指数ｎ値を、下記方法で測定した。
ＥＭＤ型粘度計（東京計器社製）により、油性溶液成分の粘度にあっては、２５℃における剪断速度３．８３−１の粘度値、実施例１〜５及び比較例１〜３で得られた各筆記具用水性インク組成物にあっては、２５℃における剪断速度３．８３−１、並びに、剪断速度３８３−１の各粘度値を測定した。
また、粘性指数ｎ値は、ニュートン・オストワルドの粘度式におけるずり速度と見かけ粘度の関係、すなわち、ｓ＝μＤｎ
ｎ：粘性指数、ｓ：ずり応力、μ：非ニュートン粘性係数、Ｄ：ずり速度
から算出した。
【００４０】
次に、上記実施例１〜５及び比較例１〜３で得られた筆記具用水性インク組成物について、下記方法により水性ボールペンを作製して、下記評価方法により裏抜け性、描線乾燥性、保存安定性の評価を行った。
これらの結果を下記表１に示す。
【００４１】
〔用いた酸化セルロース〕
乾燥重量で２ｇ相当分の未乾燥の亜硫酸漂白針葉樹パルプ（主に１０００ｎｍを超える繊維径の繊維から成る）、０．０２５ｇのＴＥＭＰＯおよび０．２５ｇの臭化ナトリウムを水１５０ｍｌに分散させた後、１３重量％次亜塩素酸ナトリウム水溶液を、１ｇのパルプに対して次亜塩素酸ナトリウムの量が２．５ｍｍｏｌとなるように次亜塩素酸ナトリウムを加えて反応を開始した。反応中は０．５Ｍの水酸化ナトリウム水溶液を滴下してｐＨを１０．５に保った。ｐＨに変化が見られなくなった時点で反応終了と見なし、反応物をガラスフィルターにてろ過した後、十分な量の水による水洗、ろ過を５回繰り返し、固形分量２５質量％の水を含浸させた反応物繊維を得た。
次に、該反応物繊維に水を加え、２質量％スラリーとし、回転刃式ミキサーで約５分間の処理を行った。処理に伴って著しくスラリーの粘度が上昇したため、少しずつ水を加えていき固形分濃度が０．１５質量％となるまでミキサーによる分散処理を続けた。こうして得られたセルロース濃度が０．１５質量％の酸化セルロースの分散体に対して、遠心分離により浮遊物の除去を行った後、水による濃度調製を行ってセルロース濃度が０．１質量％の透明かつやや粘調な酸化セルロースの分散体を得た。この分散体を乾燥させて得られた酸化セルロースを用いた。なお、表１の各実施例等に示した酸化セルロースは、上記で製造したものを各実施例等の固形分濃度で表示したものである。
【００４２】
上記で得た酸化セルロースの数平均繊維径は、下記方法により、確認、測定した。
<数平均繊維径>
酸化セルロースの数平均繊維径を、次のようにして測定した。
すなわち、酸化セルロースに水を加え希釈した試料をホモミキサーを用いて１２０００ｒｐｍで１５分間分散した後、親水化処理済みのカーボン膜被覆グリッド上にキャストして、これを透過型電子顕微鏡（TEM）で観察し、得られた画像から、数平均繊維径を測定算出した。その結果、数平均繊維径は約１４０ｎｍであった。
【００４３】
<セルロースＩ型結晶構造の確認>
用いる酸化セルロースがＩ型結晶構造を有することの確認を次のようにして行った。
すなわち、広角Ｘ線回折像測定により得られた回折プロファイルにおいて、２シータ＝１４〜１７°付近と、２シータ＝２２〜２３°付近の２つの位置に典型的なピークを持つことからＩ型結晶構造を有することを確認した。
【００４４】
（水性ボールペンの作製）
上記で得られた各インク組成物を用いて水性ボールペンを作製した。具体的には、ボールペン〔三菱鉛筆株式会社製、商品名：シグノＵＭ−１００〕の軸を使用し、内径４．０ｍｍ、長さ１１３ｍｍポリプロピレン製インク収容管とステンレス製チップ（超硬合金ボール、ボール径０．７ｍｍ）及び該収容管と該チップを連結する継手からなるリフィールに上記各水性インクを充填し、インク後端に鉱油を主成分とするインク追従体を装填し、水性ボールペンを作製した。
【００４５】
（裏抜け性の評価方法）
ＩＳＯに準拠した筆記用紙に５周丸書きし、紙面の裏抜けについて目視で観察して下記評価基準で官能評価した。
評価基準：
◎：裏抜けがない。
○：若干裏抜け気味だが、使用上問題ない。
△：やや裏抜けが気になる。
×：使用に耐えない。
【００４６】
（描線乾燥性の評価方法）
ＩＳＯに準拠した筆記用紙に筆記した描線を１０秒後にビニール片で擦過し、描線の伸び度合いと汚れを目視で観察して下記評価基準で官能評価した。
評価基準：
◎：全く伸びず、描線も汚れない。
○：ほとんど伸びず、描線も汚れない。
△：やや描線が伸びる。
×：描線が汚れている。
【００４７】
（保存安定性の評価方法）
各水性ボールペンを５０℃の条件下で３ヶ月放置し、筆記性を下記評価基準で官能評価した。
評価基準：
◎：初期と変化無し。
○：初期と比較して僅かな変化はあるが、筆記に問題なし。
△：描線の劣化は観察されるが、筆記可能。
×：筆記できない。
【００４８】
【表１】
0006571496.tif 000002
【００４９】
上記表１中の＊１〜＊１０は下記のとおりである。
＊１：造塩染料、オリエント化学社製
＊２：造塩染料、保土ヶ谷化学社製
＊３：ニカノール  ＨＰ１２０、フドー社製
＊４：レジンＳＫ、ヒュルス社製
＊５：タマノル５１０、荒川化学社製
＊６：赤色有機顔料、冨士色素社製
＊７：ジョンクリル６１Ｊ、ＢＡＳＦ  ＪＡＰＡＮ社製
＊８：ＲＤ−５１０Ｙ、東邦化学工業社製
＊９：ＳＡＮＨＥＣ、三晶社製
＊１０：サンローズＦ３０Ｍ、日本製紙社製
【００５０】
上記表１の結果から明らかなように、本発明となる実施例１〜５の筆記具用水性インク組成物は、本発明の範囲外となる比較例１〜３に較べ、裏抜け性がなく、描線乾燥性、保存安定性に優れることが判明した。
具体的に実施例及び比較例を考察すると、本発明範囲となる実施例１〜５の酸化セルロースを増粘剤として用いた筆記具用水性インク組成物では、高剪断領域では粘度が低下しやすく、また剪断が取り除かれたときに素早く粘度が回復し、しかも、裏抜け性もなく、描線乾燥性、保存安定性に優れていることが確認できる。これに対して、本発明の範囲外となる比較例１〜３において、比較例１は、増粘剤を含有しない場合であり、比較例２は、増粘剤としてヒドロキシエチルセルロースを用いた場合、比較例３は増粘剤としてカルボキシメチルセルロースを用いた場合であり、これらの場合は、裏抜け性、描線乾燥性、保存安定性のすべてを満足できないことが確認できる。
【産業上の利用可能性】
【００５１】
水性のボールペン、マーキングペンなどの筆記具に好適な筆記具用水性インク組成物が得られる。